СПОСОБ ПОЛУЧЕНИЯ ОГНЕСТОЙКОГО ПОЛИАКРИЛАТНОГО ВОЛОКНА, ХАРАКТЕРИЗУЮЩЕГОСЯ НИЗКИМ УРОВНЕМ ВЫДЕЛЕНИЙ ТОКСИЧНЫХ ДЫМОВ И РАВНОМЕРНЫМ ОКРАШИВАНИЕМ, И АКРИЛОВЫЕ ВОЛОКНА, ПОЛУЧЕННЫЕ ПО СПОСОБУ

1. Способ получения огнестойкого полиакрилатного волокна, характеризующегося низким уровнем выделений токсичных дымов и равномерным окрашиванием, включающий:
а. растворение сополимера акрилонитрила в растворителе;
b. диспергирование в полученном полимерном растворе, по меньшей мере, одного органического пигмента;
с. обработку смеси акриловый сополимер/пигмент для получения пигментированного акрилового волокна в виде штапельного волокна или пучка волокон;
d. проведение для пигментированного акрилового волокна стадии сшивания под действием водного раствора гидрата гидразина;
е. проведение для сшитого волокна стадии щелочного гидролиза;
f. проведение для сшитого/гидролизованного волокна обработки сильной кислотой;
и
g. перевод в соль конечного волокна органической солью металла.
2. Способ по п.1, где растворителем на стадии (а) является диметилацетамид.
3. Способ по п.1, где сополимером акрилонитрила является акрилонитрил/винилацетатный сополимер, характеризующийся массовым соотношением между мономерами в диапазоне от 90/10 до 99/1 и среднечисленной молекулярной массой Мn в диапазоне от 35000 до 65000.
4. Способ по п.1, где концентрация сополимера акрилонитрила в растворе находится в диапазоне от 23 до 28% (мас.).
5. Способ по п.1, где органический пигмент выбирают из перинона, индантрона, фталоцианина Сu, флавантрона, тетрахлоризоиндолинона, перилена, фталоцианинов, технического углерода.
6. Способ по п.1, где конечная совокупная концентрация органического пигмента находится в диапазоне от 0,5 до 3,5 (мас.).
7. Способ по п.1, где стадию сшивания (d) проводят при использовании водного раствора гидрата гидразина при концентрации в диапазоне от 5 до 25%.
8. Способ по п.1, где стадию сшивания (d) проводят при температуре в диапазоне от 70 до 150°С.
9. Способ по п.1, где стадию щелочного гидролиза (е) проводят при использовании щелочного водного раствора при концентрации в диапазоне от 1 до 8%.
10. Способ по п.1, где стадию щелочного гидролиза проводят при температуре в диапазоне от 70 до 120°С.
11. Способ по п.1, где стадию кислотной нейтрализации (f) проводят при использовании неорганической кислоты, разбавленной в воде, при концентрациях в диапазоне от 2 до 10%.
12. Способ по п.1, где стадию кислотной нейтрализации проводят при температуре в диапазоне от 40 до 80°С.
13. Способ по п.1, где стадию перевода в соль (g) проводят при использовании водного раствора органической соли цинка, имеющего концентрацию в диапазоне от 1 до 8%.
14. Способ по п.1, где стадию перевода в соль проводят при температуре в диапазоне от 80 до 120°С.
15. Огнестойкое полиакрилатное волокно, характеризующееся низким уровнем выделений дымов и равномерным окрашиванием, которое может быть получено по способу в соответствии с любым из предшествующих пунктов.
16. Ткани и нетканые материалы, полученные при использовании, по меньшей мере, волокна по п.15.